(57)【要約】【課題】軟磁性裏打ち層を有する二層膜垂直磁気記録媒体において、外部浮遊磁界に起因する軟磁性裏打ち層の磁壁ノイズによる電磁変換特性の誤評価を防止し、信頼性の高い評価結果を提供する。【解決手段】二層膜垂直磁気記録媒体１０の評価方法において、磁壁制御用外部磁界を磁気ヘッド１０１の走行方向Ｘと交差する媒体膜面内方向Ｙに印加することにより、印加した磁壁制御用外部磁界により、磁気記録層４での電磁変換特性の評価結果へ影響を与えること無く、軟磁性裏打ち層２の浮遊外部磁界に起因する磁壁ノイズの発生を防止する。【選択図】        図６
2004272959.tif 000002
【特許請求の範囲】
【請求項１】
非磁性基体と磁気記録層との間に軟磁気特性を有する裏打ち層が設けられた二層膜垂直磁気記録媒体について、該磁気記録層の電磁変換特性を評価する方法であって、
前記磁気記録層に記録された情報を再生するに際して、
前記裏打ち層に対して、該裏打ち層に存在する浮遊外部磁界に起因する磁壁を打ち消す制御磁界を印加する工程を具え、
前記制御磁界の印加により、前記裏打ち層における前記磁壁に基づく磁壁ノイズの発生を防止するようにしたことを特徴とする二層膜垂直磁気記録媒体における電磁変換特性の評価方法。
【請求項２】
前記裏打ち層に印加する制御磁界は、
前記磁気記録層における電磁変換特性に影響を及ぼさない範囲の値であって、記録再生磁気ヘッドの走行方向と交差する媒体膜面内方向に印加されることを特徴とする請求項１記載の二層膜垂直磁気記録媒体における電磁変換特性の評価方法。
【請求項３】
前記裏打ち層に印加する制御磁界は、
前記記録再生磁気ヘッドの走行方向に対して、印加角度を５０度から９０度までの交差角度の範囲のいずれかの角度で印加されることを特徴とする請求項２記載の二層膜垂直磁気記録媒体における電磁変換特性の評価方法。
【請求項４】
前記記録再生磁気ヘッドの走行方向に対して、９０度の交差角度で印加することにより、前記磁壁に基づく磁壁ノイズの発生を完全になくすことを特徴とする請求項３記載の二層膜垂直磁気記録媒体における電磁変換特性の評価方法。
【請求項５】
前記裏打ち層に印加する制御磁界は、
前記電磁変換特性に影響を及ぼさない範囲の値として、
前記磁気ヘッドの走行方向に対して、印加電圧を４０Ｖから１１０Ｖの範囲のいずれかの値で印加されることを特徴とする請求項２記載の二層膜垂直磁気記録媒体における電磁変換特性の評価方法。
【請求項６】
前記裏打ち層に印加する制御磁界は、
前記電磁変換特性に影響を及ぼさない範囲の値として、
符号誤り率の値が、１×１０−６以下となる範囲で印加されることを特徴とする請求項２記載の二層膜垂直磁気記録媒体における電磁変換特性の評価方法。
【発明の詳細な説明】
【０００１】
【発明の属する技術分野】
本発明は、各種磁気記録装置に搭載される二層膜垂直磁気記録媒体における電磁変換特性の評価方法に関し、特に、媒体の軟磁性裏打ち層で発生する磁壁ノイズによる電磁変換特性の誤評価を防止する方法に関するものである。
【０００２】
【従来の技術】
磁気記録の高密度化を実現する技術として、従来の長手磁気記録方式に代えて、垂直磁気記録方式が注目されつつある。垂直磁気記録媒体は、従来の長手媒体と同様に硬質磁性材料の磁気記録層のみでも原理上機能するが、より高い記録密度を達成するために媒体の非磁性基体と磁気記録層の間に、裏打ち軟磁性膜を付与した構造の二層膜垂直磁気記録媒体方式が主流になりつつある。
【０００３】
軟磁性裏打ち層は、記録素子（以下、単に磁気ヘッドという）が発生する記録磁界の垂直成分を媒体記録層に、より急峻に誘導する役目を担っている。一般に軟磁性裏打ち層に必要とされる特性は、磁気ヘッドの記録能力を補助する役割を担っているため、その磁気的な特性である保磁力は記録磁界を妨げることの無いように限りなく小さいことが必要である。一方、磁気ヘッドからの急峻な記録磁界を瞬時に吸収し、還流させる大きな飽和磁束密度が必要とされている。
【０００４】
このような優れた特性を有する軟磁性裏打ち層は保磁力が小さいがゆえに、外部からの浮遊磁界に対して磁化がゆらぎやすく、磁壁が生じ易い（例えば、特許文献２参照）。また、飽和磁束密度が大きいため生じた磁壁からの漏れ磁界も大きく、磁気ヘッドにより再生される出力が無視できない。
【０００５】
磁壁ノイズの発生は記録媒体側の構成によるところが大きいが、媒体の電磁変換特性を評価する場の磁気的な環境によりその磁壁ノイズの大きさは変化する。外部浮遊磁界のまったくない環境においては、この磁壁ノイズの電磁変換特性に与える影響は皆無であると考えられるが、一般の電磁変換特性評価設備においてはわずかながらの浮遊磁場が発生しており、これによる影響が無視できないのが現状である（例えば、特許文献１参照）。
【０００６】
【特許文献１】
特開平１０−２８３６２４号公報
【０００７】
【特許文献２】
特開２００１−２９１２２４号公報
【０００８】
【発明が解決しようとする課題】
このように二層膜垂直磁気記録媒体においては、外部磁界に起因する磁壁ノイズが発生するため、媒体の電磁変換特性を評価するにあたっては、この磁壁ノイズを防止することが媒体の特性改善を図る上で必要不可欠となっている。
【０００９】
例えば、記録再生信号の品質を示す特性の一つに信号対雑音比がある。これは記録した信号の再生信号の振幅に対する媒体雑音比を示す。この場合、雑音はスペクトラムアナライザーを用いて測定した信号スペクトルの、ある帯域で規定されるスペクトルの積分強度に比例するため、不要な雑音成分、すなわちここでいう”磁壁ノイズ”による雑音成分が入ってくると、評価量に誤差を生ずる。
【００１０】
また、情報を記録・再生した場合の符号誤り率の評価においては、記録された信号に磁壁ノイズに起因する雑音成分が重畳されるため、符号誤り率が劣化する。
【００１１】
このように、優れた軟磁性の裏打ち層を有する二層膜垂直磁気記録媒体では、外部浮遊磁界に起因する裏打ち層の磁壁ノイズの発生により、媒体の電磁変換特性評価の正確性を損なう場合がある。
【００１２】
そこで、本発明の目的は、二層膜垂直磁気記録媒体に設けられた裏打ち層の浮遊外部磁界に起因する磁壁ノイズの発生を無くして磁気記録層の電磁変換特性の誤評価を防止、すなわち、符号誤り率の劣化を完全に無くし（符号誤り率＝０）、これにより、簡単な制御構成で該媒体の電磁変換特性を高い精度で正確に評価することが可能な、信頼性の高い二層膜垂直磁気記録媒体における電磁変換特性の評価方法を提供することにある。
【００１３】
【課題を解決するための手段】
本発明は、非磁性基体と磁気記録層との間に軟磁気特性を有する裏打ち層が設けられた二層膜垂直磁気記録媒体について、該磁気記録層の電磁変換特性を評価する方法であって、前記磁気記録層に記録された情報を再生するに際して、前記裏打ち層に対して、該裏打ち層に存在する浮遊外部磁界に起因する磁壁を打ち消す制御磁界を印加する工程を具え、前記制御磁界の印加により、前記裏打ち層における前記磁壁に基づく磁壁ノイズの発生を防止するようにしたことによって、二層膜垂直磁気記録媒体における電磁変換特性の評価方法を提供する。
【００１４】
ここで、前記裏打ち層に印加する制御磁界は、前記磁気記録層における電磁変換特性に影響を及ぼさない範囲の値であって、記録再生磁気ヘッドの走行方向と交差する媒体膜面内方向に印加してもよい。
【００１５】
前記裏打ち層に印加する制御磁界は、前記記録再生磁気ヘッドの走行方向に対して、印加角度を５０度から９０度までの交差角度の範囲のいずれかの角度で印加してもよい。
【００１６】
前記記録再生磁気ヘッドの走行方向に対して、９０度の交差角度で印加することにより、前記磁壁に基づく磁壁ノイズの発生を完全になくすことができる。
【００１７】
前記裏打ち層に印加する制御磁界は、前記電磁変換特性に影響を及ぼさない範囲の値として、前記磁気ヘッドの走行方向に対して、印加電圧を４０Ｖから１１０Ｖの範囲のいずれかの値で印加してもよい。
【００１８】
前記裏打ち層に印加する制御磁界は、前記電磁変換特性に影響を及ぼさない範囲の値として、符号誤り率の値が、１×１０−６以下となる範囲で印加してもよい。
【００１９】
【発明の実施の形態】
以下、図面を参照して、本発明の実施の形態を詳細に説明する。
［第１の例］
本発明の第１の実施の形態を、図１〜図６に基づいて説明する。
（概要）
まず、概要について説明する。
【００２０】
軟磁性膜からなる裏打ち層は、外部磁界の影響を受けやすく、磁壁が形成されやすい。この磁壁により、いわゆる磁壁ノイズが発生する。この磁壁ノイズは、軟磁性膜の保磁力が数（Ｏｅ）と小さいため、この値よりも大きな外部磁界が印加されると、瞬間的に磁壁を生じ、これによる軟磁性膜からの漏れ磁界が磁気ヘッドに入り、雑音となる。
【００２１】
そこで、二層膜垂直媒体の電磁変換特性、すなわち磁気記録層に記録された情報を再生して誤りがあるか否かを評価する際（なお、記録および再生の処理は、通常、秒単位内で交互に瞬時に行われる）、記録・再生用の磁気ヘッドの走行方向Ｘと直交する方向Ｙに外部から制御磁界（磁壁制御用外部磁界）を印加することによって、磁壁を生じさせないようにすると共に、印加した制御磁界が本来の電磁変換特性に影響を与えないように制御する。
【００２２】
印加した制御磁界が本来の電磁変換特性に影響を与えないように制御するためには、印加する外部からの制御磁界の方向を、磁気ヘッドの走行方向と交差する方向、特に直交する媒体膜面内方向に設定する。
【００２３】
以上のように、不安定な外部浮遊磁界により発生する磁壁を打ち消すための安定した直流の制御磁界を印加することにより、軟磁性の裏打ち層を有する二層膜垂直磁気記録媒体の電磁変換特性評価の誤評価を防止することができる。
【００２４】
また、制御磁界の印加方向を磁気ヘッドの走行方向と直交する媒体膜面内方向とすることにより、磁気ヘッドが発生する記録磁界が制限され正規の記録動作が妨げられることを防止することができる。
【００２５】
（具体例）
以下、具体例を挙げて説明する。
＜記録媒体＞
図１は、本発明で用いる、軟磁性の裏打ち層が付与された二層膜垂直磁気記録媒体の断面図を示す。
【００２６】
二層膜垂直磁気記録媒体１０は、非磁性基体１として、外径が６５（ｍｍ）のアルミ基板を用いる。この非磁性基体１上に、スパッタリング法により０．２（μｍ）の膜厚の軟磁性材料であるＣｏＴａＺｒ膜からなる裏打ち軟磁性層２を設ける。この裏打ち軟磁性層２上に、０．０３（μｍ）の膜厚の非磁性材料であるＴｉＣｒ膜からなる中間層３を設ける。この中間層３上に、０．０２（μｍ）の膜厚のＣｏＣｒＰｔ膜からなる垂直記録層である磁気記録層４を設ける。さらに、その磁気記録層４上に、０．００７（μｍ）の膜厚のＣ膜からなる保護層５を積層状に設ける。
【００２７】
なお、記録再生用の磁気ヘッド１０１（図２参照）による電磁変換特性を評価するために、二層膜垂直記録媒体１０に液体潤滑剤層を被覆した。
【００２８】
＜電磁変換特性の評価装置＞
図２は、電磁変換特性の評価装置として構成された磁壁制御用外部磁界発生装置１００において、媒体評価スピンドルモータの構成図である。
【００２９】
本装置１００において、中央部の媒体保持用治具１０２とスピンドルモータの媒体支持体１０３との間に、二層膜垂直記録媒体１０を取り付ける。１０１ａは、磁気ヘッドステージである。１０４は、装置基体である。１０５は、制御磁界発生用電磁石である。１０６は、制御磁界誘導用磁路である。
【００３０】
そして、磁気ヘッド１０１により、磁壁ノイズの発生を評価した。評価は、予め交流消磁された二層膜垂直記録媒体１０（以下、媒体という）を用い、磁気ヘッド１０１と媒体１０との相対速度を１４（ｍ／ｓｅｃ）一定に保ち、媒体１０の内周半径位置１４（ｍｍ）から、外周半径位置２８（ｍｍ）まで０．５（ｍｍ）刻みで、再生信号をデジタルオシロスコープでコンピュータに取り込む方法で行った。
【００３１】
＜電磁変換特性の評価＞
まず、磁壁制御用外部磁界発生装置１００の制御用外部磁界を発生させない状態で測定した。
【００３２】
図３は、磁気記録層４での電磁変換特性（記録、再生）の測定結果を示す１例である。外周部分に磁壁２０に特有の三角磁区が見られている。
【００３３】
図４は、外周半径位置Ｒ＝２７（ｍｍ）での再生波形の媒体一周分を示す。これらのようにして示される、媒体全面の磁壁ノイズの出力を足し合わせたものから、磁壁ノイズを含まない白色ノイズ差し引いたものを、「磁壁ノイズ電圧」として定義する。
【００３４】
次に、磁壁制御用外部磁界発生装置１００を駆動させて、磁壁ノイズを打ち消す作用を測定した結果について説明する。
【００３５】
図５は、媒体全面の「磁壁ノイズ電圧」と磁壁制御用磁界発生装置１００の印加電圧との関係を評価した結果を示す。
【００３６】
図５の規格化磁壁ノイズは、磁壁ノイズ電圧を、磁壁ノイズ電圧の最大値で規格化したものを意味する。この場合の印加する磁壁制御用外部磁界の方向は、磁気ヘッド１０１の走行方向に対して直交する方向とした。
【００３７】
ここで、磁気ヘッド１０１の走行方向Ｘと、制御用外部磁界の印加角度とについて、図６を用いて説明する。
【００３８】
図６の磁気ヘッド１０１は、媒体１０が回転することによる風圧でグライダーのように滑空している。このときの滑空方向は媒体円周上の接線方向である。この接線方向を基準として、磁壁制御用外部磁界の印加方向を定義する。
【００３９】
例えば、磁気ヘッド１０１の走行方向Ｘである媒体円周上の接線方向と平行な方向に磁壁制御用外部磁界を印加する場合、磁界印加角度：θＨ  は０（度）である。また、走行方向Ｘと直交する方向Ｙが磁界印加角度：θＨ  ＝９０（度）である。
【００４０】
図５から、制御磁界発生用電磁石１０５に印加した直流電圧が４１（Ｖ）の時に発生する磁界により、磁壁ノイズ電圧は０になり、磁壁による磁壁ノイズの発生を完全に抑制することができた。
【００４１】
［第２の例］
次に、本発明の第２の実施の形態を、図７に基づいて説明する。なお、前述した第１の例と同一部分についてはその説明を省略し、同一符号を付す。
【００４２】
本例では、前述した第１の例と同様な磁壁制御用磁界発生装置１００を用い、その磁壁制御用外部磁界を発生させる印加電圧と、媒体１０の記録再生特性である「符号誤り率」との関係を評価した場合の例である。
【００４３】
図７は、印加電圧と、「符号誤り率」との関係の評価結果を示す。
【００４４】
評価に用いた符号誤り率評価回路は、ＢＥＳＴｅｃｈｎｏｌｏｇｙ社製のＭ５ボードで使用したＰＲＭＬ  Ｃｈａｎｎｅｌ  ＣｈｉｐはＬｕｃｅｎｔ社のＭ１６である。情報の線記録密度は、４５０（ｋＢＰＩ）で１ｘ１０７個のランダムデータを用いた。
【００４５】
ここで、媒体１０の記録再生特性である「符号誤り率」について説明する。
【００４６】
「符号誤り率」は、媒体１０にある情報を記録して再生した場合、記録した情報と再生した情報とを比較し、どれだけ正確に情報が記録再生できるかを示す数値である。具体的には、ｎ個の情報を記録再生し、記録情報と照らし合わせて再生情報中のｋ個が誤りであったとすると、符号誤り率はｋ／ｎで定義される。
【００４７】
本例では、１×１０７個のデータを記録再生した場合の符号誤り率を評価した。従って、誤りが１個あれば符号誤り率は、
１／（１×１０７）＝１×１０−７        …（１）
となる。図７の結果では、符合誤り率の常用対数をとって表示されている。
【００４８】
図７に示されるように、磁壁制御用磁界発生装置１００の印加電圧を０（Ｖ）から上昇していくと、磁壁ノイズは４０（Ｖ）当りで急激に０となり、印加電圧を更に上げていっても磁壁ノイズは変化せず、十分抑圧された。
【００４９】
一方、符号誤り率は印加電圧が６０（Ｖ）付近で最良となるが、印加電圧を更に上げていくと悪くなる傾向を示した。
【００５０】
このように、軟磁性裏打ち層２の磁壁に起因する磁壁ノイズを、磁壁制御用外部磁界を用いて制御することにより、磁壁ノイズを抑圧することができ、媒体１０の記録再生特性である符号誤り率を、磁壁ノイズの抑圧と共に改善することができるようになった。
【００５１】
［第３の例］
次に、本発明の第３の実施の形態を、図８に基づいて説明する。なお、前述した各例と同一部分についてはその説明を省略し、同一符号を付す。
【００５２】
本例は、磁壁制御用外部磁界は前述した第１の例と同じ大きさであり、磁壁制御用外部磁界の印加角度（θＨ、図６参照）を磁気ヘッド１０１の走行方向Ｘと同じ方向の０度から、直交する方向Ｙの９０度まで変化させた場合について評価した場合の例である。
【００５３】
評価は、前述した第１の例と同じ評価で、交流消磁後の規格化磁壁ノイズと、周波数＝１３．７８（ＭＨｚ）、線記録密度＝５０（ｋＦＣＩ）［＝１．９７（ｋＦＣ／ｍｍ）］の信号を記録した時の再生信号強度を測定した。また、磁壁ノイズ制御用直流磁界（磁壁制御用外部磁界）を印加しない場合も評価した。
【００５４】
図８は、評価結果を示す。
この結果より、磁壁制御用外部磁界を印加しない場合と比較して、磁壁ノイズ電圧は磁界の印加角度に依らず０となった。
【００５５】
一方、磁壁制御用外部磁界が無い場合に信号を記録して再生した出力を１とした場合の規格化出力は、制御磁界印加角度に依存性が見られ、磁界印加方向が磁気ヘッド１０１の走行方向Ｘと平行な方向では出力が２割程度小さくなったが、印加方向が磁気ヘッド１０１の走行方向Ｘと直交する方向Ｙでは出力の変化はみられなかった。
【００５６】
これは、信号を記録する際にも磁壁制御用外部磁界を印加しているためで、磁気ヘッド１００の記録磁界と磁壁制御用外部磁界とが平行の場合に、記録磁界が磁壁制御用外部磁界に打ち消されるため、記録動作が不完全になることに起因する。
【００５７】
図９は、記録磁界と磁壁制御用外部磁界との相互作用関係を示す。
図９（ａ）は、記録動作を示す。磁気ヘッド１０１の記録素子１１０は媒体円周上の接線方向に走行し、主磁極１１０ａより出た記録磁界は媒体の垂直磁気異方性を有する磁気記録層４を通り中間層３を経て、面内磁気異方性を有する軟磁性裏打ち層２を通過し、記録素子１１０の戻り磁極１１０ｂへと戻っていき、この過程で情報が磁気記録層４に記憶される。このときの記録磁場の流れは、記録素子１１０の走行方向Ｘと平行な方向である。
【００５８】
一方、図９（ｂ）〜（ｅ）は、軟磁性裏打ち層２を通過する記録磁界の方向と、軟磁性裏打ち層２の磁壁制御用外部磁界の方向を示す。
【００５９】
図９（ｂ）は、磁壁制御用外部磁界がない場合である。
【００６０】
図９（ｃ）は、記録磁界の方向と、磁壁制御用外部磁界の方向とが平行な場合で、記録磁界に磁壁制御用外部磁界が加算される方向であるから、より記録しやすくなる。
【００６１】
図９（ｄ）は、記録磁界の方向と、磁壁制御用外部磁界の方向とが半平行な場合で、記録磁界を磁壁制御用外部磁界が打ち消す方向であるから、記録しにくくなる。
【００６２】
図９（ｅ）は、記録磁界の方向と、磁壁制御用外部磁界の方向とがある角度を持つ場合で、磁壁制御用外部磁界の記録磁界方向性分が、記録磁界に寄与する場合である。
【００６３】
一般に、磁気記録では磁気記録情報の直流成分が最小になるように符号化されるため、図９（ｃ）および図９（ｄ）のような記録磁界と磁壁制御用外部磁界とが平行又は反平行の場合には、磁壁制御用外部磁界が記録磁界を妨げる可能性が高い。
【００６４】
一方、図９（ｅ）は、磁壁制御用外部磁界の記録磁界方向成分が記録磁界に寄与する場合で、ある程度の角度を持たせれば磁壁制御用外部磁界が記録磁界を妨げる可能性は低く押さえられる。
【００６５】
図８の結果から再生信号出力は１割程度の劣化であれば記録再生特性を評価できるので、磁壁制御用外部磁界の印加角度は５０（度）以上が好ましい。
【００６６】
［第４の例］
次に、本発明の第４の実施の形態を、図１０に基づいて説明する。なお、前述した各例と同一部分についてはその説明を省略し、同一符号を付す。
【００６７】
本例は、磁壁制御用外部磁界の印加角度と、媒体１０の記録再生特性である「符号誤り率」との関係を評価した場合の例である。
【００６８】
図１０は、磁壁制御用外部磁界は前述した第１の例と同じ大きさで、磁壁制御用外部磁界の印加角度を磁気ヘッド１００の走行方向Ｘと同じ方向の０度から、直交する方向Ｙの９０度まで変化させた場合について、媒体１０の記録再生特性である符号誤り率を評価した結果を示す。評価は、前述した第２の例と同じ条件で評価したものである。
【００６９】
軟磁性裏打ち層２の磁壁制御用外部磁界の印加角度を９０（度）とした場合に符号誤り率が最良となった。また、印加角度を９０（度）よりも小さくしていくと、符号誤り率は徐々に劣化していき、６０（度）で１桁、３０（度）で３桁劣化している。なお、磁壁制御用外部磁界を印加しない場合は、印加した場合と比較して３桁劣化している。
【００７０】
磁気記録層４の記録再生能力を総合的に判断する「符号誤り率」を評価する上では、軟磁性裏打ち層２の磁壁制御用外部磁界の効果はかなり大きいが、磁壁制御用外部磁界の印加方向によりその効果は影響される。
【００７１】
本例から、磁気記録層４の評価には、符号誤り率への影響を考慮し、磁壁制御用外部磁界の印加角度は８０〜９０（度）が好ましい。
【００７２】
（まとめ）
以上の説明より、磁気記録層４における記録・再生時に、軟磁性裏打ち層２に印加する制御磁界は、以下の設定条件とすることが望ましい。
【００７３】
（ａ）磁気記録層４における電磁変換特性に影響を及ぼさない範囲で、磁気ヘッド１０１の走行方向Ｘと交差する媒体膜面内方向Ｙに印加する。
【００７４】
（ｂ）磁気ヘッド１０１の走行方向Ｘに対して、印加角度を５０度から９０度までの範囲内のいずれかの角度で印加する。
【００７５】
（ｃ）特に、磁気ヘッド１０１の走行方向Ｘに対して、９０度の交差角度で印加することによって、磁壁に基づく磁壁ノイズの発生を完全になくすことができる。
【００７６】
（ｄ）磁気ヘッド１０１の走行方向Ｘに対して、印加電圧を４０Ｖから１１０Ｖの範囲で印加する。
【００７７】
（ｅ）軟磁性裏打ち層２に印加する制御磁界を、符号誤り率の値が、１×１０−６以下となる範囲で印加する。
【００７８】
以上の各実施例における外部から軟磁性裏打ち層２に印加する磁壁ノイズ制御磁界の誘導方法はあくまでも１例であって、同様な効果が期待できる永久磁石を用いる方法も有効である。
【００７９】
また、このような手法を用いた評価方法を垂直媒体の量産工程に導入することで、信頼性の高い試験を実施することも可能となる。さらには、このような制御磁界を用いることで、二層膜垂直磁気記録媒体を用いた固定磁気ディスク装置の性能を向上させることも可能である。
【００８０】
【発明の効果】
以上説明したように、本発明によれば、二層膜垂直磁気記録媒体の評価方法において、制御磁界を磁気ヘッドの走行方向と交差する媒体膜面内方向に印加することにより、印加した外部磁界により、磁気記録層での電磁変換特性の評価結果へ影響を与えること無く、裏打ち層の浮遊外部磁界に起因する磁壁ノイズの発生を防止することが可能となり、これにより、信頼性の高い磁気記録媒体の評価を行うことができる。
【図面の簡単な説明】
【図１】本発明の第１の実施の形態である、軟磁性裏打ち層が付与された二層膜垂直磁気記録媒体の断面図である。
【図２】磁壁制御用外部磁界発生装置に設けられた電磁変換評価用スピンドルモータの構成図であり、（ａ）は平面図、（ｂ）は断面図である。
【図３】外部浮遊磁界による磁気記録媒体上の磁壁ノイズ発生部位を示す平面図である。
【図４】外部浮遊磁界による磁壁ノイズの信号波形を示す説明図である。
【図５】磁壁ノイズ電圧と、磁壁制御用外部磁界発生装置の印加電圧との関係を示す説明図である。
【図６】磁壁制御用外部磁界の印加角度（θＨ  ）を定義して示す説明図である。
【図７】本発明の第２の実施の形態である、磁壁制御用外部磁界発生装置の印加電圧に対する、規格化磁壁ノイズおよび磁気記録媒体の符号誤り率の関係を示す説明図である。
【図８】本発明の第３の実施の形態である、磁壁制御用外部磁界の印加方向と、記録磁界の方向との関係を示す説明図である。
【図９】磁壁制御用外部磁界の印加方向と、規格化再生出力ならびに規格化磁壁ノイズ電圧の関係を示すものであり、（ａ）は磁気ヘッドの斜視図、（ｂ）、（ｃ）、（ｄ）、（ｅ）は記録磁界および磁壁制御用外部磁界の方向を示す説明図である。
【図１０】本発明の第４の実施の形態である、磁壁制御用外部磁界の印加方向に対する、磁気記録媒体の符号誤り率の関係を示す説明図である。
【符号の説明】
１  非磁性基体
２  軟磁性裏打ち層
３  中間層
４  磁気記録層
５  保護層
６  液体潤滑剤層
１０  二層膜垂直磁気記録媒体
２０  磁壁
１００  電磁壁制御用外部磁界発生装置
１０１  磁気ヘッド
１０１ａ  磁気ヘッドステージ
１０２  媒体保持用治具
１０３  媒体支持体
１０４  装置基体
１０５  制御磁界発生用電磁石
１０６  制御磁界誘導用磁路
１１０  記録素子
１１０ａ  主磁極
１１０ｂ  戻り磁極
【図１】
2004272959.tif 000003
【図２】
2004272959.tif 000004
【図３】
2004272959.tif 000005
【図４】
2004272959.tif 000006
【図５】
2004272959.tif 000007
【図６】
2004272959.tif 000008
【図７】
2004272959.tif 000009
【図８】
2004272959.tif 000010
【図９】
2004272959.tif 000011
【図１０】
2004272959.tif 000012